(57)【要約】  本発明は、４８〜９４．９質量％のポリプロピレン；５〜３０質量％の、１〜５０ｍｍの平均長を有するガラス繊維；０．１〜２質量％のオレイン酸アミドおよび／またはエルカ酸アミド；および０〜２０質量％の他の添加剤を含むポリプロピレン組成物から作製された成形物品であって、ＰＳＡ／ルノー・スクラッチテストにおけるｄＬ＜２の変色およびエリクセン・スクラッチテストにおけるｄＬ＜１．５の変色を示す物品に関する。この物品は、優れた性質の組合せ、特に、剛性と耐衝撃性との間の良好なバランス、優れた外観、および表面の引掻きと研磨に対する高い耐性を示す。【特許請求の範囲】
【請求項１】
（Ａ）４８〜９４．９質量％のポリプロピレン、
（Ｂ）５〜３０質量％の、１〜５０ｍｍの平均長を有するガラス繊維、
（Ｃ）０．１〜２質量％のオレイン酸アミドおよび／またはエルカ酸アミド、および
（Ｄ）０〜２０質量％の他の添加剤、
を含むポリプロピレン組成物から作製された成形物品であって、
ＰＳＡ／ルノーＤ４４  １９００  ＥＮ１−ＲＮＰＯ  ２００１スクラッチテストにおけるｄＬ＜２の変色およびフォルクスワーゲンＰＶ３９５２  ２００２スクラッチテストにおけるｄＬ＜１．５の変色を示す物品。
【請求項２】
前記ＰＳＡ／ルノー・スクラッチテストにおける変色がｄＬ＜０．８５であることを特徴とする請求項１記載の物品。
【請求項３】
前記フォルクスワーゲン・スクラッチテストにおける変色がｄＬ＜１．１であることを特徴とする請求項１記載の物品。
【請求項４】
フォードＢＮ１０８−１３  ２００１スクラッチテストにおいて、２Ｎの力で目に見えない引掻き傷および３Ｎの力で引掻き傷の３０％より長い長さに亘り目に見えない引掻き傷をさらに示すことを特徴とする請求項１から３いずれか１項記載の物品。
【請求項５】
前記ポリプロピレン組成物中の前記ポリプロピレンがプロピレンインパクトコポリマーであることを特徴とする請求項１から４いずれか１項記載の物品。
【請求項６】
前記ポリプロピレン組成物中の前記インパクトコポリマーが、１０〜３５質量％の、エチレンおよび少なくとも１種類の他のオレフィンの分散したコポリマーを含有することを特徴とする請求項５記載の物品。
【請求項７】
前記ポリプロピレン組成物中の前記分散したコポリマーが、エチレン含有量が５０〜７５質量％のエチレン−プロピレン系コポリマーであることを特徴とする請求項６記載の物品。
【請求項８】
前記ポリプロピレン組成物が、４〜１５ｍｍの平均長のガラス繊維を含有することを特徴とする請求項１から７いずれか１項記載の物品。
【請求項９】
前記ポリプロピレン組成物が５〜２０質量％のガラス繊維を含有することを特徴とする請求項１から８いずれか１項記載の物品。
【請求項１０】
前記ポリプロピレン組成物が０．１〜０．５質量％のオレイン酸アミドおよび／またはエルカ酸アミドを含有することを特徴とする請求項１から９いずれか１項記載の物品。
【請求項１１】
射出成形プロセスにより製造された（半）完成物品であることを特徴とする請求項１から１０いずれか１項記載の物品。
【請求項１２】
前記ガラス繊維の平均長が１および５ｍｍの間であることを特徴とする請求項１１記載の物品。
【請求項１３】
自動車の内装用途に使用される請求項１から１２いずれか１項記載の物品。
【発明の詳細な説明】
【技術分野】
【０００１】
本発明は、充填ポリプロピレン組成物から作製された成形物品、および例えば、そのような物品の自動車内装用途における使用に関する。より詳しくは、本発明は、充填剤を含むポリプロピレン組成物から作製された成形物品に関し、この物品は、所望の性質の組合せ、すなわち、剛性（または硬性）と耐衝撃性（または靭性）との間の優れたバランス、良好な寸法安定性、および魅力的な表面特徴、特に、良好な耐引掻性を有する。
【背景技術】
【０００２】
ポリプロピレン組成物から作製されたそのような成形物品が、例えば、特許文献１から知られている。この文献には、５〜２５質量％の無機充填剤粒子および０．１〜１質量％の脂肪酸アミドを含むポリプロピレン組成物から作製された成形物品が開示されており、ここで、このポリプロピレンの母材は、ポリプロピレンインパクトコポリマー、密度が０．８５〜０．８８５ｇ／ｃｍ3のエチレンとＣ３〜Ｃ２０アルファオレフィンのコポリマー、および随意的なプロピレンホモポリマーの混合物からなる。充填剤が、５μｍ（マイクロメートル）未満の平均粒径を有するタルクであることが好ましいと記載されている。
【０００３】
ポリプロピレン組成物、特に充填プロピレンコポリマーには、その容易な加工性、低密度およびコスト／性能の好ましいバランスのために、自動車部品および電化製品や家庭用品のハウジングやカバーなど幅広い用途がある。標準的なプロピレンホモポリマーには、自動車部品などの、剛性や靭性を必要とする用途への使用を妨げるいくつかの欠点がある。衝撃性能は、（多段階）共重合反応中に、エチレン−アルファオレフィン系コポリマーなどのゴム状材料をポリプロピレンにブレンドすることによって、または各成分を別々に混合することによって、劇的に改善できる。そのようなポリプロピレン組成物は、しばしば、プロピレン（ハイ）インパクトコポリマーと称される。インパクトコポリマーに適切な無機充填剤または強化材料を加えることによって、衝撃特性は低下する傾向にあるが、そのようなポリプロピレン組成物から作製された成形物品の剛性を増加させることができる。そのような成形物品の剛性と耐衝撃性の間の望ましいバランスは、プロピレンコポリマーの組成、および充填剤の量と種類を最適化することによって得られるであろう。
【０００４】
良好な外観および耐引掻性のような、高い審美的要件を有する部品における用途について、一般に、ポリプロピレン組成物のさらなる配合の最適化が必要とされる。多くの文献で、特定の添加剤を含ませることによって、ポリプロピレン組成物から作製された成形物品の耐引掻性の改善に対処している。例えば、特許文献２には、結晶性プロピレン単独重合体および／またはプロピレン−エチレン系共重合体、およびエチレン−ブテン系共重合体エラストマーを含む組成物に、０．０５〜３質量％の高級脂肪酸アミドまたはその誘導体を添加することにより、得られた成形物品の耐引掻性が改善されることが開示されている。
【０００５】
特許文献３において、０．１〜３質量％の脂肪酸または脂肪酸アミドを添加すると、ポリプロピレン組成物の流動性および耐引掻性が改善されることが示されている。この組成物は、核剤として０．１〜３質量％の無機充填剤をさらに含有してもよく、その含有量が多いほど、機械的性質が低すぎる成形物品が得られることが示されている。
【０００６】
特許文献４には、脂肪酸アミドおよび長鎖アルコールまたはアミンで官能化されたマレイン酸ポリオレフィンの添加剤の組合せを含有する、耐引掻性が改善されたポリオレフィン組成物から作製された成形物品が開示されている。特許文献５には、ｉ）脂肪酸アミド、ｉｉ）カルボン酸試薬で官能化されたポリオレフィン、およびｉｉｉ）低いモル質量と高いモル質量のヒンダードアミン光安定剤（ＨＡＬＳ）の混合物；の添加剤の組合せを含有するポリオレフィン組成物から作製された成形物品であって、耐引掻性が改善され、熱安定性と光安定性が良好な成形物品が開示されている。そのような組成物は、充填剤または強化材をさらに含んでもよいと述べられている。
【０００７】
特許文献６において、好ましくは５μｍより小さい無機充填剤粒子および脂肪酸アミドを含むポリプロピレン組成物が開示されており、ここで、このポリプロピレンの母材は、剛性、靭性および耐引掻性の所望の組合せを有する成形物品が得られるように最適化されている。
【０００８】
特許文献７には、自動車の内装部品のための成形物品であって、特定の組成とメルトフロー特性を有するある種のプロピレンポリマーとコポリマー、０．０１〜２質量％の脂肪酸アミドまたはその誘導体、および０．１〜０．４μｍの粒径を有する、１０〜３０質量％の無機充填剤の混合物からなるポリプロピレン組成物から作製された成形物品が開示されている。
【０００９】
特許文献８において、無機充填剤、好ましくはタルクまたは炭酸カルシウム、およびシリコーングラフトポリエチレンを含有するポリプロピレン組成物から作製された成形物品であって、離型性と耐引掻性が改善された成形物品が記載されている。
【００１０】
特許文献９には、ポリプロピレン、エチレン−アルファオレフィン系コポリマー、無水マレイン酸グラフトポリプロピレン、２〜２５質量％のタルクおよび０．２〜０．５質量％の不飽和脂肪酸アミドを含むポリプロピレン組成物から作製された成形物品の耐引掻性が、エチレン−酢酸ビニル系コポリマーおよび脂肪族石油樹脂の混合物を０．２〜０．５質量％含ませることによって、さらに向上させられることが開示されている。
【００１１】
特許文献１０には、ポリプロピレン；９１０および９３５ｋｇ／ｍ3の間の密度を有する、２〜２０質量％の分岐鎖低密度ポリエチレン；８４０および８９０ｋｇ／ｍ3の間の密度を有する、１〜２０質量％のエチレンとＣ３〜Ｃ２０α−オレフィンのコポリマー；および０．５〜６０質量％の充填剤を含むポリプロピレン組成物が開示されている。エチレン（コ）ポリマーを添加すると、脂肪酸アミドなどの添加剤を必要とせずに、得られた成形物品の耐引掻性が改善されることが示されている。
【００１２】
耐引掻性および／または耐傷性は、多くの用途のための高分子材料から作製された物品の重要な特徴であり、特に、外装部品と内装部品としてのプラスチック製品の耐久性を評価するために、自動車産業において、鍵となる重要な性能特性として広く用いられている。加えられる引掻条件に対して耐引掻性を数値で表し評価するために、様々な器具および試験法が開発されてきた。多くの研究者は、引張強度などの機械的性質を耐引掻性に関連付けるか、または破壊エネルギーの分析によって耐引掻性を靭性に相関させるように試みてきた。しかしながら、耐引掻性と他の材料特性との間のそのような相関は実体のないままである。その結果、現行の引掻試験の結果と認定は、使用する試験またはシステム、および適用される試験条件に極めて依存する。その上、各自動車メーカーは、引掻きおよび／または傷に関して異なる試験法および仕様を適用するようであり、よって良好な外観が重要な属性となる自動車用途に供給されることになっている高分子系には、複数の試験を実施しなければならない。
【００１３】
一般に、２つの異なるタイプの耐引掻性試験が認識されている。第１のタイプの試験は一般に、表面を研磨スラリーに、もしくは研磨粉または研磨紙に接触させる工程を含む。そのような試験は、耐引掻性よりはむしろ耐傷性を特徴付けると考えられることがある。第２のタイプの試験において、はっきりした先端または針を備えた、一探触子装置を使用して、限られた数の表面切込みを形成する。耐引掻性は、典型的に、摩擦または触子誘起損傷によってもたらされる外観変化を評価することによって測定される。耐引掻性の評価は、一般に、目視検査、光沢変化、およびグレースケールレベルまたは明度における変化などにより、損傷を受けた区域とその周りとの間の光学的コントラストを識別することを目的とした相対的かつ定性的なタイプの測定に基づく。理想的な高分子材料は、両方のタイプの誘起損傷に対して良好な耐性を示すであろう。
【先行技術文献】
【特許文献】
【００１４】
【特許文献１】米国特許第６８６９９９３Ｂ２号明細書
【特許文献２】特開平６−２２０２７０号公報
【特許文献３】米国特許出願公開第２００２／０７７３９６号明細書
【特許文献４】国際公開第２００６／００３１２７Ａ１号パンフレット
【特許文献５】国際公開第２００６／１３１４５５Ａ１号パンフレット
【特許文献６】米国特許出願公開第２００６／００５８４３４Ａ１号明細書
【特許文献７】米国特許第６９６４９９７号明細書
【特許文献８】欧州特許第１３６２０８０号明細書
【特許文献９】欧州特許第１６２０５０１号明細書
【特許文献１０】国際公開第２００６／０６３６９８Ａ１号パンフレット
【発明の概要】
【発明が解決しようとする課題】
【００１５】
特許文献１に開示されたようなタルクの充填されたポリプロピレン組成物から作製された公知の成形物品の欠点は、それらの物品が、磨耗と一探触子タイプの試験の両方により測定された耐引掻性と共に機械的性質の典型的な要件を満たせないことである。それゆえ、特定の引張特性と衝撃特性を、良好な外観および改善された引掻と磨耗に対する耐性と共に併せ持つポリプロピレン組成物から作製された成形物品が、産業界で必要とされている。
【００１６】
したがって、本発明の課題は、改善された性質の組合せを有する成形物品を提供することにある。
【課題を解決するための手段】
【００１７】
この課題は、
（Ａ）４８〜９４．９質量％のポリプロピレン、
（Ｂ）５〜３０質量％の、１〜５０ｍｍの平均長を有するガラス繊維、
（Ｃ）０．１〜２質量％の、オレイン酸アミドおよび／またはエルカ酸アミドである脂肪酸アミド、および
（Ｄ）０〜２０質量％の他の添加剤、
を含むポリプロピレン組成物から作製された成形物品であって、ＰＳＡ／ルノーＤ４４  １９００  ＥＮ１−ＲＮＰＯ  ２００１スクラッチテストにおけるｄＬ＜２の変色およびフォルクスワーゲンＰＶ３９５２  ２００２スクラッチテストにおけるｄＬ＜１．５の変色を示す物品により、本発明にしたがって達成される。全成分ＡからＤの合計は１００％である。
【００１８】
本発明による成形物品は、優れた性質の組合せ、特に、剛性と耐衝撃性との間の良好なバランス、優れた外観、および表面の引掻きと磨耗に対する高い耐性を示す。
【００１９】
特定の長さのガラス繊維を含むポリプロピレン組成物から作製された本発明による成形物品が、改善された耐引掻性を含むバランスのとれた性質の組合せを示すのは驚くべきことである。何故ならば、充填ポリプロピレン組成物から作製された成形物品の耐引掻性の改善に関する従来技術の文献は、一般に、マイクロメートル範囲またはさらにはそれより小さい特定の最大粒径の無機充填剤を使用すべきであると教示しているからである。
【００２０】
さらに、前記ポリプロピレン組成物から作製された本発明による成形物品は、例えば、長さのより短い繊維状充填剤を含む組成物から作製された物品と比べて、比較的低い等方性の収縮挙動およびわずかな反りしか示さない。さらに別の利点は比較的高い加熱たわみ温度であり、この成形物品を広い温度範囲に亘り使用することができる。
【００２１】
本発明による成形物品は、Ｄ４４  １９００  ＥＮ１−ＲＮＰＯ  ２００１により測定されたＰＳＡ／ルノー・スクラッチテストにおいてｄＬ＜２の変色を示す。この物品が、このテストにより測定したときに、ｄＬ＜０．８５の変色を示すことが好ましい。
【００２２】
本発明による成形物品は、１０Ｎの荷重でＰＶ３９５２  ２００２により測定されたフォルクスワーゲン（ＶＷ）スクラッチテストにおいてｄＬ＜１の変色を示す。この物品が、このテストにより測定したときに、ｄＬ＜１．１の変色を示すことが好ましい。
【００２３】
本発明による成形物品はさらに、ＢＮ１０８−１３  ２００１により測定されるフォードテストにおいて、２Ｎの力で測定された引掻き傷は見えず、３Ｎの力で測定された引掻き傷は、引掻き長さの３０％より長い長さに亘り見えないことを示すのが好ましい。
【００２４】
本発明による成形物品はさらに、５０μｍ／ｍｋ未満のＣＬＴＥ（線熱膨張係数）および／または０．８０％未満の収縮値を示すことがより好ましい。
【００２５】
この成形物品におけるポリプロピレン組成物は、成分（Ａ）として、少なくとも１種類の結晶性ポリプロピレンポリマーを含み、これは、プロピレンホモポリマー、プロピレンとエチレンのような別のオレフィンとのランダムコポリマー、プロピレンインパクトコポリマー、修飾または官能化プロピレンホモポリマーまたはコポリマー、もしくはそれらの混合物であって差し支えない。ポリプロピレンが結晶化可能であるとは、一般に、そのポリマーがアイソタクチック構造を有する、すなわち、そのアイソタクチック性(isotacticity)が高い、例えば、９５％より高い、好ましくは９８％より高いことを意味する。ランダムコポリマーは、一般に、結晶性特徴を維持するために、コモノマーとして、多くとも約２０モル％、好ましくは多くとも１０モル％しか他のオレフィンを含有しない。少なくとも１種類の他のオレフィンは、例えば、α−オレフィン、特に、例えば、２または４〜２０のＣ原子を有する１−アルケンまたは必要に応じて複数の環を含有する、環構造に二重結合を有する環状オレフィンであってよい。適切なオレフィンの例としては、エチレン、ブテン、ヘキセン、スチレン、シクロペンテンおよび／またはノルボルナジエンが挙げられる。α−オレフィンが２または４〜８のＣ原子を有する１−アルケンであることが好ましく、α−オレフィンがエチレンであることがより好ましい。
【００２６】
本発明による成形物品におけるポリプロピレンポリマーがプロピレンインパクトコポリマーであることが好ましい。何故ならば、これによって、剛性と靭性の好ましい組合せが得られるからである。プロピレンインパクトコポリマーは、プロピレンブロックコポリマーまたは異相ポリプロピレンコポリマーとも称される。そのような材料は、基本的に、結晶性のプロピレン系母材および分散したエラストマー相、典型的には、エチレン−プロピレンゴム（ＥＰＲ）のようなエチレン−オレフィン系コポリマーからなる少なくとも二相の構造を有する。これらのポリプロピレンは、一般に、触媒の存在下でのプロピレンの重合、およびプロピレン−エチレンの混合物のその後の重合によって、１つ以上の反応装置内で調製されるが、当業者によく知られているように、個々の成分をブレンドすることによって調製してもよい。得られた高分子材料は、二相であるが、それらの特別な形態(morphology)は通常、調製方法およびモノマーの種類と比に依存する。
【００２７】
一般に、インパクトコポリマーは、約５０〜９５質量％の結晶性プロピレンホモ−またはランダム−コポリマー母材、および５０〜５質量％の、エチレンと少なくとも１種類の他のオレフィンの分散したコポリマーを含有する。分散相の量は、本発明による組成物において所望の剛性−衝撃バランスに到達するために、異相ポリマーの総量の１０〜３５質量％であることが好ましく、１５〜３０質量％または１７〜２５質量％がより好ましい。この分散相は、エチレンと少なくとも１種類の他のオレフィンのコポリマー、好ましくはＣ3からＣ10のアルファ−オレフィンを含む。適切なＣ3からＣ10のアルファ−オレフィンの例としては、１−ブテン、１−ペンテン、４−メチル−１−ペンテン、１−ヘキセン、１−ヘプテンおよび１−オクテンが挙げられる。エチレン−プロピレンゴム（ＥＰＲ）としても知られているエチレン−プロピレン系コポリマーを分散相として使用することが好ましい。このコポリマーのエチレン含有量は、幅広く様々であってよく、一般に１０〜８０質量％である。エチレン含有量が約５０〜７５質量％であることが好ましく、５５〜７０質量％がより好ましい。
【００２８】
成形物品におるポリプロピレン組成物は修飾ポリプロピレンを含有してもよい。これにより一般に、ガラス繊維とポリプロピレンとの相互作用に影響を与えることによって、性質が改善される。適切な修飾ポリプロピレンの例に、例えば、カルボン酸、その無水物、エステル、または塩などの、不飽和有機化合物がグラフト重合したポリプロピレンがある。適切な例としては、マレイン酸、フマル酸、（メタ）アクリル酸、イタコン酸または桂皮酸もしくはそれらの無水物、エステルまたは塩が挙げられる。無水マレイン酸を使用することが好ましい。修飾ポリプロピレンの量は、幅広く様々であってよいが、経済的な理由のために、その量は通常、むしろ少なく、例えば、５質量％未満、好ましくは４、３、２質量％未満またはさらには１質量％未満（全組成に基づいて）である。
【００２９】
組成物中のポリプロピレンのＭＦＩ（２．１６ｋｇの錘を用いて、２３０℃の温度でＩＳＯ  １１３３にしたがって測定した）は、幅広い範囲に及んでよく、例えば、０．１と１００ｇ／１０分の間に及ぶ。ＭＦＩは、射出成形などの容易な加工を可能にするために、１０〜４０ｇ／１０分の範囲にあることが好ましい。ポリプロピレン組成物のＭＦＩはそれ自体、ガラス長繊維が存在するとそのような測定がひどく妨げられるので、一般に測定されない。
【００３０】
ポリプロピレン組成物は、成分（Ｂ）として、５〜３０質量％の、１〜５０ｍｍの長さを有するガラス繊維を含む。ポリプロピレン組成物が、成分（Ｂ）として、好ましくは５〜２５質量％、より好ましくは５〜２０質量％の、１〜５０ｍｍの長さを有するガラス繊維を含む。１ｍｍより長い長さのガラス繊維を含有する組成物は、一般に、ガラス長繊維（ＬＧＦ）強化組成物、この場合には、ＬＧＦ  ＰＰ組成物と称される。反対に、ガラス短繊維組成物またはコンパウンドは、典型的に、１ｍｍ未満の長さの繊維を含有する。そのようなコンパウンドは、押出機内で所定の長さのチョップト・ストランドを熱可塑性ポリマーと混合することによって製造され、その最中に、溶融した熱可塑性ポリマー中にガラス繊維が分散される。このプロセス中に繊維が破壊されるので、繊維長は減少する。この組成物を物品に成形する際に、繊維のサイズがさらに減少する。
【００３１】
例えば、ペレットや粒状体の形態にあるガラス長繊維強化ポリマー組成物は、シージングまたはワイヤ被覆プロセスにより、クロスヘッド押出技法またはいくつかの連続式引抜成形技法によって、連続長の繊維から調製しても差し支えない。これの技術を使用して、ポリマーに含浸されたまたは被覆された繊維ストランドが形成される。次いで、これらを所定の長さに切断してよく、そのように得られたペレットまたは粒状体は、例えば、射出成形または押出成形によって、（半）完成物品に、さらに加工することができる。
【００３２】
連続式引抜成形プロセスにおいて、一束の連続ガラス単繊維が、個々の単繊維に広げられ、溶融した熱可塑性ポリマーで各単繊維を完全に濡らし含浸することを目的として、溶融した熱可塑性ポリマーがその中に射出される含浸ダイに通して引き抜かれる。約３ｍｍの直径のストランドがダイから引き抜かれ、次いで、冷却される。最後に、このストランドは、所望の長さのセグメントに切り刻まれる。これらのガラス繊維は、そのセグメントにおいて互いに略平行であり、各繊維は個々に熱可塑性ポリマーにより取り囲まれている。
【００３３】
シージングまたはワイヤ被覆のプロセスは、繊維を個々に熱可塑性材料で濡らさずに行われるが、連続多繊維ストランド表面の周りに熱可塑性材料の、被覆または表皮とも称される連続外装を形成することによって行われる。この外装付き連続ストランドは、所望の長さの、例えば、約１２ｍｍの長さのペレットまたは粒状体に切り刻まれ、その中で、繊維は、互いに略平行であり、ペレットまたは粒状体と同じ長さを有する。ＬＧＦペレットはさらに、射出成形機または圧縮成形機に供給され、この成形工程中に、ガラス繊維は、熱可塑性ポリマー内に分散され、成形された（半）完成物品に形成される。欧州特許第０９２１９１９Ｂ１号および同第０９９４９７８Ｂ１号の各明細書に、典型的なシージングまたはワイヤ被覆方法が記載されている。
【００３４】
本発明による物品を製造するために使用される組成物中のガラス繊維の平均長さは、強度と剛性を高くするために、少なくとも２ｍｍであることが好ましく、少なくとも３、４、５ｍｍまたはさらには６ｍｍがより好ましい。長さが長すぎると、例えば、加工において、または成形物品の外観において、いくつか問題が生じてしまうであろう。したがって、ガラス繊維の長さは、多くとも４０ｍｍであることが好ましく、多くとも３０、２０または１５ｍｍがより好ましい。平均長さが６〜１５ｍｍの繊維を含有する組成物が、それから得られた成形物品の機械的性質、収縮および耐引掻性において最適であることが分かった。
【００３５】
本発明による組成物中のガラス繊維の直径は、非常に重要ではないが、繊維が非常に太いと、機械的性質が減少するおよび／または表面品質が低下するであろう。一般に、直径は５から５０マイクロメートル、好ましくは８から３０マイクロメートル、より好ましくは１０から２０マイクロメートルに及ぶ。
【００３６】
ガラス繊維の量は、得られた成形物品の機械的性質、並びに加工と成形収縮挙動、および審美特徴に影響を与え、所望の性質のプロファイルに応じて、その量を最適化することができる。多くの場合、成形物品は、鉱物充填組成物を含む物品に匹敵する機械的性質を有する必要があり、ガラスの量は比較的少なくて差し支えない。ガラス繊維の含有量は、少なくとも５、６、７、８または９質量％であり、多くとも２５、２０、１８、１６、１４または１２質量％である。約１０質量％のガラス繊維により、バランスのとれた性能が得られた。
【００３７】
成形物品は、成分（Ｃ）として、０．１〜２質量５のオレイン酸アミドおよび／またはエルカ酸アミドを含む、ポリプロピレン組成物から作製される。オレイン酸アミドおよびエルカ酸アミドは、脂肪酸のオレイン酸およびエルカ酸のアミドであり、それぞれ、分子式Ｃ18Ｈ35ＮＯおよびＣ22Ｈ43ＮＯを有する。ある量の脂肪酸アミドにより、成形物品上の引掻き傷などの表面損傷の視認性が減少する。脂肪酸アミドの量が多くとも１質量％であることが好ましくは、多くとも０．８または０．５質量％がより好ましい。脂肪酸アミドの量を比較的少なく維持できることが本発明の特別な利点である。何故ならば、量がより多いと、成形物品の表面への化合物の移行が過剰になり、粘着性などの問題が生じるかもしれないからである。
【００３８】
ポリプロピレン組成物はさらに、必要に応じて、成分（Ｄ）として、０〜２０質量％の他の添加剤を含んでもよい。その例としては、核剤、清澄剤、安定剤、離型剤、可塑剤、酸化防止剤、ＨＡＬＳ化合物などのＵＶ安定剤、着色剤、難燃剤、ステアリン酸カルシウムなどの滑剤、流動性向上剤および／または帯電防止剤などの通例の添加剤が挙げられる。当業者には、必要なときに添加剤の種類と量をどのように選択し、組成物の目的の性質に悪影響を及ぼさないような量でどのように適用するかが分かるであろう。特に耐引掻性をさらに向上させるために、他の公報から分かるように、シリコーンなどの抗引掻剤、またはＬＤＰＥ、特に長鎖分岐ＬＤＰＥを加えてもよい。
【００３９】
本発明による組成物は、ペレットまたは粒状体の形態の組成物を得るために、公知のプロセスにより、例えば、押出機で全成分を混合することによって製造することができる。この組成物は、異なる成分の異なるペレットをブレンドすることによって製造しても差し支えない。この組成物は、異なる成分のペレットの混合物であり、ガラス繊維のマスターバッチ（濃縮物）、すなわちポリプロピレンポリマーおよび３０〜７５質量％のガラス長繊維に基づく組成物を含有している。このマスターバッチ中のポリプロピレンは、本発明による組成物について先に記載したようなものであり、他のペレット中のポリプロピレンと同じであっても、異なってもよい。その利点は、ＬＧＦ  ＰＰコンパウンドを効率的な様式で製造でき、性能を最適化するために、最終的な組成物および成形物品中のガラス繊維の総量を容易に調節できることである。マスターバッチが、３５〜７０、４０〜６５、または４５〜６０質量％のガラス繊維を含有することが好ましい。
【００４０】
本発明による成形物品は、成形プロセスによって前記ポリプロピレン組成物から作製された半完成または完成物品であって差し支えない。適切な成形プロセスの例としては、射出成形、圧縮成形、押出成形および押出圧縮成形が挙げられる。射出成形が、自動車部品などの物品を製造するために最も広く用いられている。半完成品は、その後、さらに別の公知の加工工程を経てもよい。本発明による物品は、いわゆる粗い感触の表面(textured surface)を有することが好ましく、それにより、引掻き傷などの表面損傷に対する感受性および／または視認性がさらに減少する。
【００４１】
一般に、ポリマー組成物中のガラス繊維の長さは、射出成形などの溶融物の加工工程中に減少する。本発明による組成物から作製された成形物品中のガラス繊維の平均長さは、出発時の長さと加工条件の両方に応じて、幅広く様々であってよい。成形物品中の平均繊維長さは、少なくとも０．５、０．６、０．７、０．８または０．９ｍｍであることが好ましく、約１ｍｍと５ｍｍの間が最も好ましい。
【００４２】
本発明はさらに、自動車の外装と内装の用途、または電化製品のための目に見える（塗装されない）部品などの、例えば、良好な引張特性および衝撃特性に加え、審美特徴も重要である用途における、本発明による成形物品の使用に関する。自動車部品の例としては、バンパビーム、バンパフェイシャ、計器盤構造、ピラー、コンソール、内装部品、およびドアパネル部品が挙げられる。
【実施例】
【００４３】
以下の非限定的な実験を参照すれば、本発明はさらに解明されるであろう。
【００４４】
比較実験Ａ
６０質量％のガラス繊維を含むＬＧＦ  ＰＰ（ＳＡＢＩＣ（登録商標）ＳＴＡＭＡＸ  ６０ＹＭ２４０−００９００；ペレット長  １２．５ｍｍ；ワイヤ被覆プロセスにより製造した）、エチレン含有量が６０質量％のエチレン−プロピレン系コポリマーを２５質量％含有する安定化プロピレンインパクトコポリマー（「ＳＡＢＩＣ」ＰＰ  ＣＸ０３−８２；ＭＦＩ  １０）、０．１質量％のステアリン酸カルシウムおよび２質量％のダークグレーのマスターバッチ（ＬＤＰＥ−系、約５０質量％の着色剤）を含有し、約１０質量％のガラス含有量としたペレットの混合物を製造した。この混合物を、一般に鉱物充填ＰＰコンパウンドに使用される３ゾーンスクリューを備えた標準的な装置を用いて、２４０℃の温度設定で、標準的なテストサンプルに射出成形した。その結果が表１に要約されている。サンプルは、ＰＳＡ／ルノーテスト（変色ｄＬ＜２；グレースケール評価≧３）の要件を満たすが、フォルクスワーゲン耐引掻性テストとフォード耐引掻性テストは満たしていない。
【００４５】
フォルクスワーゲン耐引掻性テストは、１０Ｎの荷重で、エリクセン・スクラッチ装置においてフォルクスワーゲン社(Volkswagen AG company)のＰＶ  ３９５２  ２００２スクラッチ法にしたがって測定した。その結果得られたｄＬ値は、耐引掻性の尺度であり、低いｄＬ値は高い耐引掻性に相当する。これは、スクラッチにより白くならず、引っ掻かれた小板の元の色を保持することを意味する。このテスト要件を満たすために、ｄＬは１．５未満であるべきである。
【００４６】
ＰＳＡ／ルノー耐引掻性は、Ｄ４４  １９００  ＥＮ１−ＲＮＰＯ２００１スクラッチ法にしたがって測定した。サンドペーパーを使用して、粗い感触の小板の表面を一度引っ掻いた。グレースケールおよびｄＬを測定した。このテスト要件を満たすためには、ｄＬは２未満であるべきであり、グレースケール評価は３以上であるべきである。
【００４７】
フォード耐引掻性は、フォードモーター社(Ford Motor Company)のＢＮ１０８−１３  ２００１スクラッチ法（フォード５本指スクラッチテストとしても知られている）にしたがって測定した。このテスト中、粗い感触の小板を、各々２Ｎから７Ｎまでの様々なそれ自体の力を有する５本の異なるペンで引っ掻いた。このテストの要件を満たすためには、２Ｎの引掻きは目に見えないべきであり、３Ｎの引掻きは、引掻き長さの３０％を超える長さに亘り目に見えないべきである。
【００４８】
実施例１
組成物が０．２質量％のオレイン酸アミドをさらに含有したことを除いて、比較実験Ａを繰り返した。重ねて、剛性と衝撃特性の良好なバランス、並びに低い収縮値（異なる方向において同様である）が観察される。その上、この材料により、フォルクスワーゲン・スクラッチテストとフォード・スクラッチテストにおける評価がプラスである。
【００４９】
比較実験ＢおよびＣ
表１において、２種類の市販の鉱物充填ポリプロピレン組成物についてのデータが示されている：
比較実験Ｂは、約１５質量％のタルクを含有する材料「ＳＡＢＩＣ」ＰＰコンパウンド７７１５である。
【００５０】
比較実験Ｃは、約２０質量％のタルクを含有する材料「ＳＡＢＩＣ」ＰＰコンパウンド７７０５である。
【００５１】
これらの小さな鉱物充填剤を有する組成物は、明らかに、低いＨＤＴ、より大きい収縮、およびより低い耐引掻性を示す。
【００５２】
比較実験Ｄ
組成物が０．２質量％のエチレン（ビス）ステアリン酸アミド（ＥＢＳ）をさらに含有したことを除いて、比較実験Ａを繰り返した。成形物品は、フォルクスワーゲンおよびフォードのスクラッチテストの要件を満たさなかった。
【００５３】
それゆえ、本発明による物品は、ポリプロピレン組成物から成形された公知の部品よりも、剛性と耐衝撃性のより良好な組合せ、より小さい収縮、より低いＣＬＴＥ、およびより良好な耐引掻性を示すと結論付けられる。
【表１】
2011521028.tif 000002
【国際調査報告】
2011521028.tif 000003
2011521028.tif 000004